(57)【特許請求の範囲】
【請求項１】
リチウムイオンの吸蔵・放出が可能な正極と、リチウムイオンの吸蔵・放出が可能な負極と、リチウム塩を含む非水電解質とを有し、
前記負極の負極活物質が、金属および半金属からなる群の中から選択されるいずれか２種以上の元素と、酸素と、窒素とを含む合金粒子であって、
前記合金粒子が、Ｓｎ、Ｓｉ、Ａｌ、Ｇａ、Ｉｎ、Ｐｂ、Ｓｂ、Ｂｉから選択されるいずれか１種以上を成分として有するＡ相と、Ｔｉ、Ｚｒあるいは希土類元素から選択される１種以上を成分として有するＢ相とを有し、
前記合金粒子中の酸素と窒素の含有率が０重量％＜酸素＜１０重量％、０重量％＜窒素＜１０重量％および０．５重量％≦酸素＋窒素≦１０重量％を満たす、非水電解質二次電池。
【請求項２】
前記Ｂ相が前記Ａ相を取り囲む、請求項１に記載の非水電解質二次電池。
【請求項３】
前記合金粒子が、フッ素、硫黄、リンから選択される１種以上の元素をさらに有し、酸素と窒素及びフッ素、硫黄、リンの含有率が０．５重量％以上１０重量％以下である、請求項１に記載の非水電解質二次電池。
【発明の詳細な説明】
【０００１】
【発明の属する技術分野】
本発明は非水電解質二次電池の負極の改良に関わり、高容量と長寿命さらには高率放電特性に優れた非水電解質二次電池を提供するものである。
【０００２】
【従来の技術】
非水電解液二次電池の負極としては金属リチウムまたはリチウム化合物が、高電圧で高エネルギー密度を実現できるため、多くの研究が行われてきた。
【０００３】
一方、正極としてはＬｉＭｎ2Ｏ4、ＬｉＣｏＯ2、ＬｉＮｉＯ2、Ｖ2Ｏ5、Ｃｒ2Ｏ5、ＭｎＯ2、ＴｉＳ2、ＭｏＳ2などの遷移金属の酸化物およびカルコゲン化合物が検討されてきた。これらは層状もしくはトンネル構造を有し、リチウムイオンが出入りできる結晶構造を持つことが知られている。
【０００４】
金属リチウムが当初多く検討されたが、充電時に負極リチウム表面に樹枝状のリチウムが析出し、充放電効率の低下や正極と接して内部短絡を生じるという問題を生じた。このため、現在は金属リチウムより容量は小さいがリチウムを可逆的に吸蔵、放出ができサイクル寿命特性、安全性に優れた黒鉛系の炭素材料を負極に用いたリチウムイオン電池が実用化されている。
【０００５】
しかしながら上述のように黒鉛系炭素材料を負極に使用した場合、その実用容量が３５０ｍＡｈ／ｇと小さく、また理論密度も２．２ｇ／ｃｃと低く、負極シートとした場合、さらに密度が低下する。電池として高容量化を求めるためには、体積あたりでより高容量化が可能な金属系材料を負極として利用することが望まれる。
【０００６】
【発明が解決しようとする課題】
しかし、金属系材料を負極活物質として使用する際の課題として、リチウムイオンの挿入・脱離にともない、活物質が膨張・収縮を繰り返し、微粉化することがあげられる。微粉化した活物質は負極中で他の活物質あるいは導電剤との接点を失い、電子伝導性が低下することから見かけ上、不活性な活物質となり容量減少を生じる。
【０００７】
これらを解決する手段として、特開平１１−８６８５４号公報で一粒子内にリチウムを吸蔵できる相と吸蔵しない相を共存させることにより、充電状態（吸蔵状態）においてリチウムを吸収しない相が応力を緩和させ、活物質の膨張破壊の抑制を図っている。さらに特開平１１−８６８５３号公報では一粒子内にリチウムを吸蔵する相が２相以上存在させることによって、Ｌｉ吸蔵時に各相での構造変化で膨張応力を緩和することで微粉化抑制を図っている。これは活物質粒子内に複数の微小な相が存在し、リチウム吸蔵時において隣接界面に膨張応力を逃がすことが出来るためと考えられる。
【０００８】
しかしながら、これらの条件を満たす負極材料であっても活物質の微粉化は完全に抑制できず、それに起因して充放電の繰り返しによるサイクル劣化を生じる。この原因としては前者のように各相の膨張率が大きく異なる場合、活物質粒子内での応力の不均一化により、強く膨張応力が働いた一部の相の応力をリチウム非吸収相が十分吸収できず、結果として微粉化が生じ、活物質粒子から遊離が起きると考えられる。また、リチウムを吸蔵しない相がリチウムの移動時の抵抗として働き、電池における高率放電特性の低下をもたらす。
【０００９】
一方、後者のように２相ともリチウムイオンを吸蔵する場合は、リチウムイオン吸蔵時の合金相間の膨張率差は小さくなるが、合金粒子全体としては体積膨張が大きくなり、合金粒子間及び集電材間でゆるみを生じ、集電不良を起こす。このため合金粒子は負極極板内で電気的に独立し、電池反応に寄与しないものが増加する。よって後者では膨張・収縮による合金粒子の微粉化抑制効果はあるが、充放電サイクルによる放電容量低下を十部抑えることはできない。
【００１０】
また負極活物質に金属酸化物を利用する技術も多く報告されている。例えばＩｄｏｔａらはスズの酸化物を利用することで高容量かつ長寿命の負極を発表している（Ｓｃｉｅｎｃｅ、２７６，５３１７，１３９５−１３９７（１９９７））。しかしながらこれらの場合、初回の充電過程において２価あるいは４価の価数を有する酸化物中のスズを０価（金属状態）まで還元する必要があり、大きな不可逆容量を持つことになる。このため、充放電サイクルに関与しないリチウムが多量に生じ、実際の電池系としては低容量のものしか設計することができない。
【００１１】
本発明は以上のような充放電時での合金粒子の膨張・収縮を抑制し、高容量かつ充放電サイクル寿命特性、高率放電特性に優れた非水電解質二次電池用負極を提供することを目的とするものである。
【００１２】
【課題を解決するための手段】
本発明は、合金系負極材料の課題である膨張・収縮にともなう微粉化に対して、酸素及び窒素を多く有するリチウム透過相を緩衝相として介在させることで抑制した。これにより高容量、長寿命かつ高率放電特性に優れた非水電解質二次電池を提供するものである。
【００１３】
鋭意検討した結果、リチウムイオンを吸蔵・放出する充放電可能な正極、負極およびリチウム塩を含む非水電解質からなる非水電解質二次電池において、負極活物質が少なくとも２種以上の金属元素あるいは／及び半金属元素とさらに酸素と窒素を含有する合金粒子でありことを特徴とする。
【００１４】
この合金粒子は、リチウムイオンの吸蔵・放出が可能なＡ相とリチウムイオンの透過性を有するＢ相の少なくとも２相が共存し、Ｂ相はＡ相を取り囲むように存在し、Ａ相は少なくともＳｎ、Ｓｉ、Ａｌ、Ｇａ、Ｉｎ、Ｐｂ、Ｓｂ、Ｂｉから選択されるいずれか１種を主成分として有し、Ｂ相は少なくともＴｉ、Ｚｒあるいは希土類元素から選択される１種以上を有している。但し、合金粒子中の酸素及び窒素の含有量はＡ相よりＢ相の方が多く、合金粒子中の酸素と窒素の全含有量の７０重量％以上がＢ相に存在することが好ましい。
【００１５】
Ｓｎ、Ｓｉ、Ａｌ、Ｇａ、Ｉｎ、Ｐｂ、Ｓｂ、Ｂｉは電気化学的にリチウムと合金化しやすい元素であり、充分に高容量（大きなリチウム吸蔵量）を発揮する。含有量としてはＡ相において上記元素が５０ｍｏｌ％以上存在することが望ましい。Ｔｉ、Ｚｒあるいは希土類元素は酸素及び窒素との反応性が高く、Ａ相への酸素及び窒素の反応を抑制し、Ｂ相への酸化反応及び窒化反応を優先的に起こす。これによってＢ相においては低結晶化あるいは非晶質化が進行し、結晶粒界面の増加あるいは原子配列の長距離秩序が消失する。その結果、リチウムイオンの透過性が向上するとともに塑性強度が増し、Ａ相の微粉化を抑制する効果が大きくなる。リチウムイオンの透過性が向上することで電池特性としては高率放電特性が改善される。
【００１６】
Ａ相自体も酸素及び窒素と反応するが、その反応性はＴｉ、Ｚｒあるいは希土類元素を有するＢ相に比べてはるかに小さく、リチウムイオンの吸蔵・放出量を低下させるレベルではない。
【００１７】
本発明の合金粒子は前記Ｂ相が前記Ａ相を取り囲む組織構造をもつことにより、Ａ相の膨張・収縮で発生する応力が分散され個々に吸収することが可能となり、効果的に微粉化を抑制できる。
【００１８】
Ｂ相にＴｉ、Ｚｒあるいは希土類元素を含まない場合は雰囲気中の酸素や窒素がＢ相だけでなくＡ相とも同様に反応し、Ａ相にも酸化物及び窒化物が多く形成される。このためリチウムの吸蔵・放出量が減少し放電容量の低下を招く。Ｔｉ、Ｚｒあるいは希土類元素の含有量は５重量％以上７０重量％以下が容量の点から望ましい。より好ましくは５重量％以上３０重量％以下の含有率とすることで容量と寿命さらに高率放電特性の点で優れる。
【００１９】
合金粒子中の酸素及び窒素含有率としては放電容量と寿命特性及び高率放電特性のバランスから各々０＜酸素＜１０重量％、０＜窒素＜１０重量％、０．５重量％≦酸素＋窒素≦１０重量％が望ましい。特に１重量％≦酸素＋窒素≦５重量％が最適である。含有率が０．５重量％未満では本発明の効果は薄く、また１０重量％より多く存在すると上述の酸化物負極と同様に初回充電時における不可逆容量が増加するため実効放電容量の低下を招き不適である。さらに、酸素、窒素の過度な混入は活物質の密度を低下させる要因であり、体積あたりの放電容量が減少するため不適である。
【００２０】
さらに合金粒子中に酸素及び窒素以外にフッ素、硫黄、リンから選択される少なくとも１種以上を含有し、酸素と窒素及びフッ素、硫黄、リンの含有率が０．５重量％以上１０重量％以下の時も微粉化抑制効果が認められた。
【００２１】
この際、活性相である前記Ａ相でのリチウム吸蔵・放出量の低下を防ぎつつ、Ｂ相においては酸化反応、窒化反応に加えてフッ化物・硫化物・リン化物形成による膨張・収縮での応力緩和効果を大きくするため合金粒子中の酸素と窒素及びフッ素、硫黄、リンの含有量の７０重量％以上がＢ相に存在することが好ましかった。
【００２２】
リチウムイオンの吸蔵・放出能力が高く、かつ寿命への効果を確保するため酸素量、窒素量、さらにフッ素量、硫黄量、リン量を制御して、微粉化抑制を行い、高容量・長寿命化を図った。
【００２３】
本発明では酸素及び窒素、さらにフッ素、硫黄、リンのいずれか少なくとも１種以上をアトマイズ法やメカニカルアロイング等の手法を利用して制御しながら合金中に導入することで、放電容量を減少させず高率放電特性の低下を抑え、サイクル性を向上させることが可能となる。単に合金粒子を２相以上の相で構成しただけでは、高率放電特性が悪く、リチウム吸蔵・放出時の膨張応力を緩和する能力に乏しく、あまり長寿命の電池が得られなかった。
【００２４】
酸素、窒素さらにフッ素、硫黄、リンが前記Ｂ相に選択的に導入されることにより、Ｂ相の低結晶化あるいは非晶質化の進行に加え、フッ化物、硫化物、リン化物も生成することによって、さらにリチウムイオンが容易に通過でき、高率放電特性の低下を防ぐこともできた。
【００２５】
【発明の実施の形態】
以下に本発明の実施例を示す。負極合金粒子の製造法としてはガスアトマイズ法、水アトマイズ法やメカニカルアロイング法等の手法が合金粒子中に酸素、窒素さらにはフッ素、硫黄、リンを導入するのに有効であった。個々の製法については各実施例で詳細に述べる。
【００２６】
電池特性評価は放電容量については電気化学セル、高率放電特性及びサイクル寿命については円筒型電池を組んで行った。
【００２７】
（電気化学セルの作製法）
図１に示す試験セルを作製した。負極合金粒子７．５ｇと導電剤としての黒鉛粉末２ｇ、結着剤としてのポリエチレン粉末０．５ｇを混合して合剤とした。この合剤０．１ｇを直径１７．５ｍｍに加圧成型して試験電極１とし、ケース３の中に置いた。次に、微孔性ポリプロピレンセパレータ７を電極上に置いた。
【００２８】
１モル／ｌの過塩素酸リチウム（ＬｉＣｌＯ4）を溶解したエチレンカーボネート（ＥＣ）とジメトキシエタン（ＤＭＥ）の体積比で１：１の混合溶液を非水電解質として試験セルに注液した。この上に、内側に直径１７．５ｍｍの金属Ｌｉ４を張り付け、外周部にポリプロピレンガスケット５を付けた封口板６を置いて、封口し試験セルとした。
【００２９】
この試験セルにおいて、０．５ｍＡ／ｃｍ2の一定電流で端子電圧が０Ｖになるまで充電（合金粒子にリチウムイオンが挿入される反応）を行い、次に端子電圧が１．５Ｖになるまで０．５ｍＡ／ｃｍ2の電流で放電（合金粒子からリチウムイオンが放出される反応）を行い、放電容量を測った。その際の充電容量と放電容量の比を求めた。この値が低いことは初回充電時に不可逆な反応が多く生じていることを示す。つまり電気化学的に不可逆容量が多いことが示せる。
【００３０】
（円筒型電池の作製法）
正極活物質であるＬｉＭｎ1.8Ｃｏ0.2Ｏ4は、Ｌｉ2ＣＯ3とＭｎ3Ｏ4とＣｏＣＯ3とを所定のモル比で混合し、９００℃で加熱することによって合成した。さらに、これを１００メッシュ以下に分級したものを正極活物質とした。
【００３１】
上記正極活物質１００ｇに対して導電剤として炭素粉末を１０ｇ、結着剤としてポリ４フッ化エチレンディスパージョン８ｇと純水を加え、十分混合しペースト状にし、アルミニウムの芯材に塗布し、乾燥、圧延して正極１１を得た。
【００３２】
負極としては各種方法で作製した合金粒子（活物質）と導電剤としての黒鉛粉末、結着剤としてのスチレンブタジエンゴム（ＳＢＲ）を重量比で７０：２０：１０の割合で混合し、水を分散溶媒に用いてペ−スト状としたものを銅の芯材に塗布後、１４０℃で乾燥し、負極１２とした。
【００３３】
円筒型電池の作製手順を以下に図２を用いて説明する。超音波溶接で正極芯材のアルミニウムにアルミニウムからなる正極リード１４を取り付けた。同様に負極芯材の銅に、同材質の負極リード１５を超音波溶接で接合した。正極と負極間に両極板より幅の広い帯状の多孔性ポリプロピレン製のセパレータ１３を配して全体を渦巻状に捲回して構成した。さらに、上記電極体の上下それぞれにポリプロピレン製の絶縁板１６、１７を配して電槽１８に挿入し、電槽１８の上部に段部を形成させた後、非水電解液として、１モル／ｌのＬｉＣｌＯ4を溶解したＥＣとＤＭＥの等比体積混合溶液を注入し、封口板１９で密閉して電池とした。
【００３４】
この様にして作製した円筒型電池は試験温度２０℃、充電電流０.２Ｃ（１Ｃは１時間率電流）で、電池電圧が４．２Ｖまで定電流充電を行い、その後４．２Ｖで定電圧充電（定電流定電圧ＣＣＣＶ充電）を行った。１回目の放電は０．２Ｃの電流で電池電圧３．０Ｖまで行い、２回目は同一充電条件で、放電のみ２Ｃの電流で行った。２回目の２Ｃ放電容量を１回目の０．２Ｃ放電容量で割り１００を掛けた値を高率放電比とした。
【００３５】
この比が１００に近いほど高率放電に優れることになる。３回目以降は１回目と同一条件で充放電を繰り返した。１サイクル目に対する１００サイクル目の放電容量比をサイクル維持率とした。当然、この比も１００に近いほどサイクル特性が良好なことを示す。
【００３６】
以下に各種組成、各種合金作製方法及び各種条件で作製した合金を負極活物質とした電池について具体的に実施例を示す。
【００３７】
【実施例】
以下に本発明をその実施例によりさらに詳しく説明する。なお、本発明はこれらに限定されるものではない。
【００３８】
（実施例１―６）
本実施例に用いた合金粒子は以下の方法で合成した。各種元素を塊状あるいは板状、あるいは粒状のまま任意の比率で混合し、アーク溶解炉で鋳造した。
【００３９】
得られた鋳造合金を原料としてガスアトマイズ法を用いて球状の合金粒子を得た。このとき、噴射ノズル径は1mmφであり、噴射ガスはＡｒ＋Ｏ2（１％、３％、５％）あるいはＮ2＋Ｏ2（１％、３％、５％）を用いた。ガス噴射圧は１００ｋｇｆ／ｃｍ2で行った。この作製したガスアトマイズ合金粒子を４５ミクロンメッシュのふるいを通すことで平均粒径２８μｍの粒子を得た。
【００４０】
上記粒子に対してＸ線回折分析及びＥＰＭＡ分析（電子線マイクロ分析）による面分析を行ったところ、どれも複数の相を有していた。それらの相及び粒子中の酸素量、窒素量を透過型電子顕微鏡（ＴＥＭ）および電子エネルギー損失分析（ＥＥＬＳ）により分析した結果及び電池特性を表１に示す。酸素および窒素量は各粒子の断面の数点をＴＥＭで観測し、ＥＥＬＳにより面分析を行うことで算出した。表１の値は合金相を１とした場合の酸素、窒素の存在比の平均値を記載している。
【００４１】
ＴｉとＳｎを化学量論比で仕込み、Ｔｉ2Ｓｎ合金をＡｒ＋１％Ｏ2（実施例１）、Ａｒ＋３％Ｏ2（実施例２）、Ａｒ＋５％Ｏ2（実施例３）及びＮ2＋１％Ｏ2（実施例４）、Ｎ2＋３％Ｏ2（実施例５）、Ｎ2＋５％Ｏ2（実施例６）のガスを用いてガスアトマイズした場合、作製した合金中のＡ相及びＢ相中の酸素量および窒素量は実施例１−６で、それぞれ表１に示すような値を示した。いずれにおいてもＡ相には酸素および窒素がほとんど含まれず、Ｂ相の方に多く含まれていることがわかった。これはＴｉが酸素及び窒素のゲッターとして働いたためと思われる。電池特性も表１に示すが、放電容量は高く、高率放電特性及びサイクル特性にも優れていた。
【００４２】
【表１】
0004608743.tif 000002
【００４３】
（実施例７―１２）
合金仕込み組成としてＣｕＺｒＳｉ2を化学量論比でアーク溶解炉に投入し、合金を作製した。その後、実施例１−６と同様に各種ガスでガスアトマイズを行い、合金粒子を作製した。合金粒子のＡ相及びＢ相の組成分析の結果と電池特性を表２に示す。Ｂ相中の酸素及び窒素含有量の総量は０．５重量％以上１０重量％で優れた特性を示した。
【００４４】
これに対して、Ａｒガスのみによるガスアトマイズ法で合成したＴｉＳｎ合金（比較例１）ではガス中に酸素及び窒素を含んでいないため合金粒子中の酸素量および窒素量がそれぞれ０．１１重量％、０．２５重量％と低く、サイクル特性が表１に示すように大幅に低下した。
【００４５】
一方、アーク溶解炉で作製したＴｉＳｎ合金をＡｒ＋８％Ｏ2（比較例２）及びＮ2＋８％Ｏ2（比較例３）のガスを用いてガスアトマイズした場合、作製した合金中のＡ相及びＢ相中の酸素量、窒素量はそれぞれ表１に示すように大幅に増加し、初回放電容量／充電容量比の低下をもたらした。これは、Ａ相中の酸素量および窒素量が増加することで活性相（ここではＳｎ）が酸化、窒化される。リチウムイオンを吸蔵するためにはＳｎを金属状態まで還元する必要があるため電気化学的には不可逆容量が増加する。
【００４６】
また、Ａｒ＋１％Ｏ2及びＮ2＋１％Ｏ2のガスを用いてＦｅＳｉ（それぞれ比較例４、比較例７）、ＦｅＳｎ2（比較例５、比較例８）及びＮｉＡｌ合金（比較例６、比較例９）をガスアトマイズした場合では、作製した合金粒子中のＡ相及びＢ相中の酸素量、窒素量がそれぞれ表１に示すような値となり、いずれの合金粒子においてもＢ相（リチウム非吸蔵相）にＴｉ、Ｚｒあるいは希土類元素を含んでいないため、合金粒子中の酸素および窒素はＡ相にも多く含まれ、初回放電容量／充電容量の比が大幅に低下した。
【００４７】
比較例１のようにＡｒガスのみでガスアトマイズを行ったものではＢ相中の酸素あるいは窒素量が低く、放電容量は高かったが高率放電特性及びサイクル寿命特性は現行リチウムイオン電池より劣っていた。一方、比較例２及び比較例３のようにガス中の酸素量が８％を越すような場合は、Ａ相中の酸素量も増加し、不可逆容量の増加が顕著となった。
【００４８】
本発明の合金粒子を負極に用いた電池は、比較例に比べて高容量かつサイクル特性及び高率放電特性において格段に優れていた。
【００４９】
（実施例１３−１４）
実施例１と同様にＮｉＬａＧａ及びＮｉＣｅＩｎ2となるよう原料を化学量論比で一旦アーク溶解炉を用いて合金を作製した後、水アトマイズ法で合金粒子を作製した。合成雰囲気はＮ2中である。水アトマイズでは噴出圧８００ｋｇｆ/ｃｍ2の水を溶湯にぶつけることで合金は急冷、微粉化される。この合金粒子を４５ミクロンメッシュのふるいを通すことで平均粒径２０μｍの粒子を得た。
【００５０】
この合金を用いて水アトマイズ合金粒子を上記条件で作製した。これら合金粒子の各種分析（実施例１と同様）結果を表２に示す。ＥＰＭＡ分析の断面での組成分析より水アトマイズ法で合成した粒子では粒子表面に平均膜厚１８ｎｍ程度の酸化物被膜が生成していることが判明した。本実施例においてもＢ相にほとんどの酸素と窒素が導入されていることがわかった。水アトマイズ法の場合、水に含まれる溶存酸素と窒素さらには冷却時の衝突で分解される水の影響で合金中に酸素及び窒素が導入される。
【００５１】
得られた合金粒子を用いて電池を作製し、充放電試験を行った時の電池特性も表２に示す。本発明の活物質を負極に用いた電池は従来例に比べて高容量かつ長寿命で高率放電特性に優れていた。
【００５２】
【表２】
0004608743.tif 000003
【００５３】
以上のような実施例合金の分析より酸素及び窒素を多く含んだＢ相は、ＴＥＭ観察および観測点における電子線回折により低結晶あるいは非晶質の状態であることが判明した。このＢ相はリチウムを良く透すことができるため、高率放電特性に優れる。また、Ａ相の膨張・収縮の応力の吸収にも適しており、サイクル特性においても優れていた。この際、合金粒子のＢ相に窒素が入ることで前記応力の緩和効果が酸素のみの場合に比べて向上した。
【００５４】
表２に各合金粒子を負極活物質とした時の放電容量、高率放電特性及びサイクル特性を示しているが、酸素量及び窒素量が０＜酸素＜１０重量％、０＜窒素＜１０重量％、０．５重量％≦酸素＋窒素≦１０重量％の範囲に置いて、高容量で高率放電特性に優れ、かつ長寿命の電池特性となることがわかった。
【００５５】
（実施例１５−２４）
本実施例に用いた合金粒子は以下の方法で合成した。ステンレスボール（直径４．８ｃｍ）２５個を入れたステンレス製ポットミル（容量５００ｍｌ）中に各種金属あるいは半金属元素および添加元素の粉末（全て粒径４５μｍ以下）を任意の比率で投入した。フッ素の添加についてはＬｉＦ（顆粒状）を加え、全混合粉末量は１５ｇとした。仕込み組成はＴｉＰｂ、ＺｒＳｂ2、ＴｉＣｏＢｉ、Ｔｉ2Ｓｎ、ＴｉＳｉ2である。さらにＴｉＰｂには１．０重量％のフッ素（ＬｉＦ）、ＺｒＳｂ2には０．５重量％の硫黄、そしてＴｉＣｏＢｉには１．０重量％のリンをそれぞれ添加した。
【００５６】
前記ポットミルの雰囲気を
１）Ａｒ+Ｏ2 (３％)雰囲気                    （実施例１５−１９）
２）Ｎ2+Ｏ2（３％）雰囲気                    （実施例２０−２４）
３）Ａｒ雰囲気（Ａｒ純度９９．９９９％）      （比較例１０−１４）
４）大気中                                    （比較例１５−１９）
の４つの条件とした。各種雰囲気下で封口後、その雰囲気下において６０ｒｐｍ一定回転で１０日間ボールミリングを行った。合成操作後、合金粒子の平均粒径はいずれも約０．８μｍと非常に微小な合金粒子が得られた。
【００５７】
上記合金粒子に対してＸ線回折分析を行ったところ、どの合金粒子もブロードなピーク形状を示す低結晶あるいは非晶質な粒子であることが判明した。また上記粒子に対してＸ線回折から判明するものに関してはそのピークから相構造を、また非晶質の粒子に対してはＴＥＭを利用して相構造を解析した。その結果、全ての粒子において複数の金属間化合物相からなることが判明した。その分析結果及び電池特性を表３に示す。
【００５８】
【表３】
0004608743.tif 000004
【００５９】
比較例１０−１９に比べ、本実施例ではＢ相に酸素、窒素が多く含まれ、さらに上記添加物のほとんどがＢ相でのみ検出された。これらの合金粒子は高率放電特性及び寿命特性に優れることがわかった。
【００６０】
本実施例においては、Ｂ相の界面から相内部に向かって１０ｎｍまでの部分にで酸素と窒素の７０重量％以上が存在していることがわかった。
【００６１】
比較例の合金を活物質とした場合の組成分析結果及び電池特性も表３に示すが、Ａｒガスのみの雰囲気では寿命特性及び高率放電特性に劣っており、大気中の物ではＡ相の酸素量、窒素量が多くなりすぎ、不可逆容量の増加をもたらした。
【００６２】
本発明の合金粒子を負極活物質に用いた電池は比較例に比べて高容量かつサイクル特性に優れ、高率放電特性の点でも酸素及び窒素を含有していない合金に比べて格段に優れていた。
【００６３】
電池としての放電容量の点からは、リチウムイオンの吸蔵・放出量が大きいことが望まれ、Ａ相にＳｎ、Ｓｉ、Ａｌ、Ｇａ、Ｉｎ、Ｐｂ、Ｓｂ、Ｂｉから選択されるいずれか１種を主成分とするものが有効であった。
【００６４】
なお本実施例では正極としてＬｉＭｎ1.8Ｃｏ0.2Ｏ4を用いた場合について説明したが、ＬｉＭｎ2Ｏ4、ＬｉＣｏＯ2、ＬｉＮｉＯ2などの充放電に対して可逆性を有する正極と組み合わせた場合にも同様の効果があることはいうまでもない。
【００６５】
以上の結果より、酸素量及び窒素量が０＜酸素＜１０重量％、０＜窒素＜１０重量％、０．５重量％≦酸素＋窒素≦１０重量％の範囲において、高容量で高率放電特性に優れ、かつ長寿命の電池特性となることがわかった。
【００６６】
また、合金粒子中に含有される酸素と窒素は、その全含有量の７０重量％以上がＢ相に含まれていることが望ましい。
【００６７】
【発明の効果】
以上述べたように高容量、長寿命かつ高率放電特性に優れた合金粒子を負極活物質に用いることで、より高エネルギー密度で樹枝状リチウムによる短絡のない高信頼性の非水電解質二次電池を得ることが可能となる。
【図面の簡単な説明】
【図１】本発明の負極材料の電極特性を評価するための試験セルの断面概略図
【図２】本発明の負極材料の電池特性を評価するための円筒型電池の断面概略図
【符号の説明】
１  試験電極
２  集電体
３  ケース
４  金属リチウム
５  ガスケット
６  封口板
７  セパレータ
１１  正極
１２  本発明負極
１３  セパレータ
１４  正極リード板
１５  負極リード板
１６  上部絶縁板
１７  下部絶縁板
１８  電槽
１９  封口板
【図１】
0004608743.tif 000005
【図２】
0004608743.tif 000006